(57)【特許請求の範囲】
【請求項１】
テープ状の超電導素線の外周に素線絶縁が施されてなる複数本のテープ状の超電導導体が２列に並べられ、かつこれら複数本のテープ状の超電導導体が転位撚り合わせられた転位超電導テープユニットが管体の周囲に巻回されてなり、
前記テープ状の超電導素線は、超電導体からなるコア部または熱処理により超電導体となる材料を有するコア部がシース材からなる基地の内部に備えられてなる超電導素線を捻ったツイスト超電導素線が平坦化されてなることを特徴とする超電導ケーブル。
【請求項２】
超電導体からなるコア部または熱処理により超電導体となる材料を有するコア部がシース材からなる基地の内部に備えられてなる超電導素線を捻ってツイスト超電導素線を形成するツイスト工程と、前記ツイスト超電導素線を圧延加工および熱処理を行ってテープ状の超電導素線を形成する圧延熱処理工程と、前記テープ状の超電導素線の外周に素線絶縁を施してテープ状の超電導導体を形成する絶縁化工程と、前記複数本のテープ状の超電導導体を２列に並べ、かつこれら複数本のテープ状の超電導導体を転位撚り合わせて転位超電導テープユニットを形成する転位撚り合せ工程と、前記転位超電導テープユニットを管体の周囲に巻回する巻回工程を少なくとも備えることを特徴とする超電導ケーブルの製造方法。
【発明の詳細な説明】
【０００１】
【発明の属する技術分野】
本発明は、超電導ケーブル及びその製造方法に係わり、詳しくは交流通電時の交流損失を低減でき、しかも偏流を防止できる超電導ケーブル及びその製造方法に関するものである。
【０００２】
【従来の技術】
従来の超電導ケーブルの例としては、図７に示すように、ステンレス鋼などからなるパイプ状のフォーマ２の周囲にテープ状の超電導導体３が螺旋状に巻回されて超電導導体層４が複数層積層され、これら超電導導体層４，４間に層間絶縁層５が介在されてなる超電導ケーブル１が知られている。
上記超電導導体３は、図８に示すように、超電導体からなるコア部６の複数が銀などからなるシース材７により覆われて形成されたものである。
各超電導体導体層４の超電導導体３の巻回方向は、交互反対方向となっており、図７に示した例では、フォーマ２側から第一層目の超電導体導体層４の巻回方向がＳ巻（右巻）、第二層目の超電導導体層４の巻回方向がＺ巻（左巻）、第三層目の超電導導体層４の巻回方向がＳ巻（右巻）、第四層目の超電導導体層４の巻回方向がＺ巻（左巻）となっている。
【０００３】
上記コア部６をなす材料としては、Ｂｉ２Ｓｒ２Ｃａ１Ｃｕ２Ｏｘ（Ｂｉ系２２１２相），Ｂｉ２Ｓｒ２Ｃａ２Ｃｕ３Ｏｙ（Ｂｉ系２２２３相），
Ｂｉ１．６Ｐｂ０．４Ｓｒ２Ｃａ２Ｃｕ３Ｏｘ，Ｔｌ２Ｂａ２Ｃａ２Ｃｕ３Ｏｙ  等の組成を持つ酸化物超電導物質が用いられている。そのうち、Ｂｉ系、特に、Ｂｉ系２２２３相酸化物超電導物質が、高い臨界温度を有し安定な物質としてコア部６に適用されている。
上記層間絶縁層５は、ポリイミドテープなどの絶縁テープを巻回して構成されたものである。
このような構成の超電導ケーブル１の外周には、通常、保護層（図示）などが形成されて用いられる。
【０００４】
上述のような従来の超電導ケーブル１を製造するには、以下の工程による。
〔原料粉末処理工程〕
Ｂｉ系の酸化物超電導物質の原料粉末、例えばＢｉ２Ｏ３などのＢｉの化合物粉末，ＰｂＯなどのＰｂの化合物粉末，ＳｒＣＯ３などのＳｒの化合物粉末，ＣａＣＯ３などのＣａの化合物粉末，ＣｕＯなどのＣｕの化合物粉末からなるものを混合する。
〔充填工程〕
上記原料粉末処理工程において混合した粉末を、Ａｇ等のシース材の第一のパイプ内部に充填し、シース材複合体（Ａｇシース複合体）を形成する。
〔単心線の伸線（引き抜き）加工工程〕
上記充填工程において形成したＡｇシース複合体を、所定の線径にまで伸線加工し、超電導単心素線（単心線）を形成する。
〔多心化工程〕
上記単心線の伸線加工において形成した超電導単心素線をＡｇ等のシース材の第二のパイプの内部に複数集合して挿入した後、伸線加工して超電導多心素線（多心線）を形成する。
【０００５】
〔圧延工程〕
上記多心線をロール圧延加工により、例えばテープ状の超電導素導体に成形する。
〔熱処理工程〕
テープ状の超電導素導体に対して熱処理を行う。
その後、上記圧延工程の圧延加工（またはプレス処理）と、上記熱処理とを複数回繰り返して、図８（ａ）に示すような、所定寸法のテープ状の超電導導体３を形成する。
〔巻回工程〕
図７に示すように、テープ状の超電導導体３をパイプ状のフォーマ２の周囲に螺旋状に巻回して超電導導体層４を複数層積層するとともに超電導導体層４，４間にポリイミドテープなどからなる層間絶縁層５を介在させることにより、超電導ケーブル１が得られる。
【０００６】
【発明が解決しようとする課題】
しかしながら従来の超電導ケーブル１においては、交流電流を通電した場合には、図８（ｂ）に示すように、各々の超電導導体３において、これらに流れる交流電流による自己磁場の影響によって渦電流Ｆが発生する。このとき、シース材７が電気抵抗率の低いＡｇ（Ａｇでは２０℃において１．６３μΩｃｍ）等からなるために、図８（ｃ）に示すように、渦電流Ｆ１が隣接する超電導導体３のシース材７に導通してしまう。その結果、図９に示すように、超電導導体層４の積層体に渦電流Ｆ２が横断して導通するために、超電導ケーブル１全体として渦電流Ｆ２が支配的となり、交流損失が大きくなるという問題があった。
また、上述のような構造の従来の超電導ケーブル１においては、超電導導体層４，４間のインダクタンスの違いにより、外側にある超電導導体層４ほど電流が多く流れ、内側にある超電導導体層４には電流が流れにくくなる偏流が起こるという問題があった。
【０００７】
本発明は、上記の事情に鑑みてなされたもので、交流通電時における交流損失を低減でき、しかも偏流を防止できる超電導ケーブルを提供することにある。
【０００８】
【課題を解決するための手段】
本発明にあっては、テープ状の超電導素線の外周に素線絶縁が施されてなる複数本のテープ状の超電導導体が２列に並べられ、かつこれら複数本のテープ状の超電導導体が転位撚り合わせられた転位超電導テープユニットが管体の周囲に巻回されてなり、
上記テープ状の超電導素線は、超電導体からなるコア部または熱処理により超電導体となる材料を有するコア部がシース材からなる基地の内部に備えられてなる超電導素線を捻ったツイスト超電導素線が平坦化されてなるものであることを特徴とする超電導ケーブルを上記課題の解決手段とした。
【０００９】
本発明の超電導ケーブルにおいては、上記テープ状の超電導導体の横断面形状が矩形状であることが好ましい。
本発明においては、上記コア部をなす超電導体またはコア部の熱処理により超電導体となる材料が、Ｂｉ２Ｓｒ２Ｃａ１Ｃｕ２Ｏｘ  （Ｂｉ２２１２相），
Ｂｉ２Ｓｒ２Ｃａ２Ｃｕ３Ｏｙ（Ｂｉ２２２３相），
Ｂｉ１．６Ｐｂ０．４Ｓｒ２Ｃａ２Ｃｕ３Ｏｘ，Ｔｌ２Ｂａ２Ｃａ２Ｃｕ３Ｏｙ，などで示される組成を持つものとされ、特に、Ｂｉ系２２２３相またはＢｉ系２２１２相の
Ｂｉ系酸化物超電導材料が選択されることが好ましい。
上記シース材が、Ａｇ，Ｐｔ，Ａｕ等の貴金属とされることが好ましい。
上記管体が、ステンレス鋼製とされることが好ましい。
【００１０】
本発明にあっては、超電導体からなるコア部または熱処理により超電導体となる材料を有するコア部がシース材からなる基地の内部に備えられてなる超電導素線を捻ってツイスト超電導素線を形成するツイスト工程と、上記ツイスト超電導素線を圧延加工および熱処理を行ってテープ状の超電導素線を形成する圧延熱処理工程と、上記テープ状の超電導素線の外周に素線絶縁を施してテープ状の超電導導体を形成する絶縁化工程と、上記複数本のテープ状の超電導導体を２列に並べ、かつこれら複数本のテープ状の超電導導体を転位撚り合わせて転位超電導テープユニットを形成する転位撚り合せ工程と、上記転位超電導テープユニットを管体の周囲に巻回する巻回工程を少なくとも備えることを特徴とする超電導ケーブルの製造方法を上記課題の解決手段とした。
本発明の超電導ケーブルの製造方法においては、上記転位撚り合せ工程における転位撚り合せが平角転位撚り合せであることが好ましい。
【００１１】
【発明の実施の形態】
以下、本発明に係る超電導ケーブル及びその製造方法の一実施形態を、図面に基づいて説明する。
図１は、本発明の超電導ケーブルの一実施形態を示す斜視図である。この超電導ケーブル１０は、転位超電導テープユニット１５がパイプ状のフォーマ（管体）１７の周囲に螺旋状に巻回されてなるものである。
【００１２】
上記転位超電導テープユニット１５は、図２に示すようにテープ状の超電導導体（超電導テープ）１８を複数本（図面では５本）転位撚り合わせてなる長尺の帯状のものである。この転位超電導テープユニット１５では、テープ状の超電導導体１８の複数本を集合して撚り合わす際に、各テープ状の超電導導体１８がその長尺方向において、順次その位置を代えて変位するように撚り合わされたものである。
このような転位超電導テープユニット１５の巻回方向は、Ｓ巻（右巻）の方向またはＺ巻（左巻）の方向となっている。
上記フォーマ１７は、ステンレス鋼などからなるものである。このようなフォーマ１７の表面は、該フォーマ１７と転位超電導テープユニット１５間の通電を抑制するために絶縁処理が施されている。このフォーマ１７の内部は、液体窒素等の冷却媒体の流路とされ、テープ状の超電導導体１８の冷却が行われる。
【００１３】
上記テープ状の超電導導体１８は、図２に示すようにテープ状の超電導素線１９の外周に素線絶縁として絶縁層２０が形成されてなるものである。この超電導導体１８の横断面形状は、矩形状とすることが好ましい。この超電導導体１８は、幅１．０ｍｍ〜５．０ｍｍ程度、厚さ０．１ｍｍ〜１．０ｍｍ程度の範囲のものとされる。
上記絶縁層２０をなす絶縁材料としては、ポリエステル、ポリエステルイミド、ポリエステルイミドヒダントイン、エナメルなどが用いられる。このような絶縁層２０の厚みとしては、０．１〜１００μｍ程度の範囲のものとされる。
【００１４】
上記テープ状の超電導素線１９は、図３ないし図４に示すように、超電導多心素線（超電導素線）２５を捻って得られるツイスト超電導素線２６が平坦化されてなるものである。このような超電導素線１９の横断面形状は、矩形状とすることが好ましい。この超電導素線１９は、幅１．０ｍｍ〜５．０ｍｍ程度、厚さ０．１ｍｍ〜１．０ｍｍ程度の範囲のものとされる。なお、図３中、矢印の方向は、超電導多心素線２５の捻り方向の例を示すものである。
上記超電導多心素線２５は、超電導フィラメントなどの超電導体２７からなるコア部２８または熱処理により超電導体となる材料２７を有するコア部２８がシース材からなる基地２９の内部に備えられてなるものである。
【００１５】
コア部２８の超電導体２７あるいは熱処理により超電導体となる材料２７としては、Ｂｉ２Ｓｒ２Ｃａ１Ｃｕ２Ｏｘ  （Ｂｉ２２１２相），
Ｂｉ２Ｓｒ２Ｃａ２Ｃｕ３Ｏｙ（Ｂｉ２２２３相），
Ｂｉ１．６Ｐｂ０．４Ｓｒ２Ｃａ２Ｃｕ３Ｏｘ，Ｔｌ２Ｂａ２Ｃａ２Ｃｕ３Ｏｙ，などで示される組成を持つものが用いられ、例えば、Ｂｉ系２２２３相のＢｉ系酸化物超電導材料が用いられる。
シース材１２としては、Ａｇ，Ｐｔ，Ａｕ等の貴金属あるいはそれらの合金からなるものが用いられる。
このような構成の超電導ケーブル１０の外側には、図示しない半導体層、絶縁層、保護層、断熱層、防食層などが必要に応じて形成されて使用される。
【００１６】
次に、図１に示した実施形態の超電導ケーブル１０の製造方法の一例を工程順に説明する。
〔原料粉末処理工程〕
酸化物超電導物質の原料粉末、例えばＢｉ２Ｏ３，ＰｂＯ，ＳｒＣＯ３  ，
ＣａＣＯ３  ，ＣｕＯ、からなるものを、Ｂｉ：Ｐｂ：Ｓｒ：Ｃａ：Ｃｕの混合比が１．８：０．４：２．２：３．０となるように混合し、７８０℃〜８２０℃の範囲の温度条件においておこなう熱処理（仮焼き）と該仮焼きした後における粉砕とを複数回繰り返す。
ここで、混合する原料粉末は、上記の他にＢｉ，Ｐｂ，Ｓｒ，Ｃａ，Ｃｕの各元素の酸化物、炭酸塩のいずれでもよい。
〔充填工程〕
上記粉砕した原料粉末をＣＩＰ（冷間静水圧プレス）成形等により例えば円柱体とし、ついでこの円柱体をＡｇ等のシース材からなる第一のパイプ内部に充填して封入し、シース材複合体（Ａｇシース複合体）を形成する。
【００１７】
〔単心線の伸線（引き抜き）加工工程〕
上記シース材複合体（Ａｇシース複合体）を、ダイス等によって所定の線径にまで伸線加工し、超電導単心素線（単心線）を形成する。
〔多心化工程〕
Ａｇ等のシース材からなる第二のパイプの内部にＡｇ等からなるロッドを配設するとともにこのロッドの周囲に上記単心線を所定数（例えば６本）配置し、封入を行った後、ダイス等により所定の線径にまで伸線加工して、図３に示すような超電導多心素線（超電導素線）２５を形成する。
〔ツイスト工程〕
上記超電導多心素線２５を所定のツイストピッチで捻って図４に示すようなツイスト超電導素線２６を形成する。ここでのツイストピッチとしては、１ｍｍ〜１００ｍｍ程度の範囲内とされる。
【００１８】
〔圧延熱処理反復工程〕
上記ツイスト超電導素線２６をロール圧延等の圧延加工により、所定の厚さまで圧延して平坦化する。ここでの圧延加工に用いる装置としては、例えば、上下一対のロールを備えた２重圧延機と、このロール間にツイスト超電導素線２６を送り出す送出ドラムと上記ロール間で圧延されたツイスト超電導素線２６を巻き取る巻取ドラムとからなる搬送機からなる圧延装置（図示略）が好適に用いられる。このような圧延装置を用いてツイスト超電導素線２６を圧延するには、上記送出ドラムからツイスト超電導素線２６を上記ロール間に送り出して圧延するとともに圧延されたツイスト超電導素線２６を巻取ドラムで巻き取ることにより行われる。
ついで、この平坦化したツイスト超電導素線２６を、例えば熱処理ドラムに巻回状態として電気炉等の内部に収容し、温度条件を、８２０℃〜８５０℃の範囲とし、処理時間を、１０時間〜２００時間の範囲に設定して熱処理を行う。
更に、上記圧延加工（またはプレス処理）および熱処理を複数回繰り返して、所定の厚みのテープ状の超電導素線１９を形成する。
【００１９】
〔絶縁化工程〕
上記テープ状の超電導素線１９の表面に上述の絶縁材料を塗布、焼付けて、素線１９の外周に所定の厚さの絶縁層２を設けることにより図２に示すようなテープ状の超電導導体（超電導テープ）１８を形成する。
〔転位撚り合せ工程〕
転位撚り合せ機を用いて上記テープ状の超電導導体１８の複数本（図面では５本）を所定の転位ピッチで転位撚り合わせて図２に示すような転位超電導テープユニット１５を形成する。ここでの転位ピッチとしては、２０ｍｍ〜５００ｍｍ程度の範囲内とされる。
〔巻回工程〕
上記転位超電導テープユニット１５の複数組（例えば、２４組）を表面に絶縁処理が施されたフォーマ１７の周囲に所定のスパイラルピッチでＺ巻あるいはＳ巻で巻回することにより、図１に示すような超電導ケーブル１０が得られる。ここでのスパイラルピッチとしては、１００〜２０００ｍｍ程度の範囲内とされる。
【００２０】
実施形態の超電導ケーブル１０にあっては、特に、超電導多心素線２５を捻ったツイスト超電導素線２６から構成したテープ状の超電導導体１８が用いられたことにより、線路定数が均一化されるので、捻られていない超電導素線からなるテープ状の超電導導体を用いる場合と比べて、交流通電時の交流損失を低減できる。
また、ツイスト超電導素線２６を平坦化したテープ状の超電導導体１８を複数本転位撚り合わせた転位超電導テープユニット１５を用いたことにより、この転位超電導テープユニット１５を構成する各テープ状の超電導導体１８がその長尺方向において順次その位置を代えて変位しており、すなわち各テープ状の超電導導体１８が転位超電導テープユニット１５の最内側（フォーマ１７側）位置から最外側位置まで繰り返して経由しながら超電導ケーブル１０の長さ方向に延在しているので、各テープ状の超電導導体１８を流れる電流の値と自己磁場から受ける影響との均等化を図ることができる。従って、実施形態の超電導ケーブル１０によれば、各テープ状の超電導導体１８において流れる電流と自己磁場から受ける影響とが等しいため、交流通電時の偏流を防止でき、内側に位置するテープ状の超電導導体１８にも外側に位置するテープ状の超電導導体１８と略同量の電流を流すことができ、よって臨界電流密度を増大でき、超電導ケーブルの大容量化を図ることができる。
さらに、実施形態の超電導ケーブル１０においては、交流電流を通電した場合には、図５（ａ）に示すように、各々のテープ状の超電導導体１８において、これらに流れる交流電流による自己磁場の影響によって渦電流Ｆが発生する。このとき、テープ状の超電導導体１８の最外層に絶縁層２０が設けられているために、テープ状の超電導導体１８の表面が高抵抗化して、図５（ｂ）に示すように、渦電流Ｆ３が隣接するテープ状の超電導導体１８のシース材２９に導通することがなく、各々のテープ状の超電導導体１８の内部に渦電流が留まることになる。その結果、図６に示すように、超電導導体の積層体でもある転位超電導テープユニット１５においては、渦電流Ｆ３の通電が抑えられるために、超電導ケーブル１０全体としては渦電流が支配的にならず、交流損失の低減が可能となる。
実施形態の超電導ケーブルの製造方法にあっては、上述の構成としたことにより、交流通電時における交流損失を低減でき、しかも偏流を防止できる超電導ケーブル１０を得ることができる。
【００２１】
【実施例】
以下、本発明を、実施例および比較例により、具体的に説明するが、本発明はこれらの実施例のみに限定されるものではない。
（実施例）
Ｂｉ２Ｏ３，ＰｂＯ，ＳｒＣＯ３，ＣａＣＯ３，ＣｕＯ、を、Ｂｉ：Ｐｂ：Ｓｒ：Ｃａ：Ｃｕの混合比が１．８：０．４：２．２：３．０となるように混合し、８００℃の温度条件においておこなう熱処理（仮焼き）と該仮焼きした後における粉砕とを複数回繰り返して、原料粉末を得た。
この原料粉末をＣＩＰ（冷間静水圧プレス）成形により円筒状として、外径１５ｍｍ、内径１０ｍｍのＡｇパイプ（第一のパイプ）内部に充填して封入し、Ａｇシース複合体を得た。このＡｇシース複合体をダイス等によって線径３．０ｍｍにまで伸線加工して単心線を形成した。ついで、外径１５ｍｍ、内径１０ｍｍのＡｇパイプ（第二のパイプ）の内部に径３．５ｍｍのＡｇロッドを配設するとともにこのＡｇロッドの周囲に上記単心線を６本配置し、封入を行った後、ダイス等により線径０．９ｍｍにまで伸線加工して、超電導多心素線を形成した。
【００２２】
この超電導多心素線をツイストピッチ５０ｃｍで捻ってツイスト超電導素線を形成した。ついで、ツイスト超電導素線を、上述の２重圧延機と搬送機からなる圧延装置を用いて厚さ０．３０ｍｍまで圧延加工を施し、平坦化した。さらにこの平坦化したツイスト超電導素線を熱処理ドラムに巻回した状態で、上述の電気炉の内部に収容し、温度条件が８３０℃、処理時間が１００時間として熱処理を行った。
更に、上記圧延加工（またはプレス処理）および熱処理を複数回繰り返して、幅２．０ｍｍ、厚さ０．２０ｍｍの横断面形状が矩形状のテープ状の超電導素線を形成した。
形成したテープ状の超電導素線の表面にエナメルを塗布、焼付けて、この素線の外周に約１μｍの絶縁層を設けることにより、テープ状の超電導導体を形成した。
【００２３】
ついで、転位撚り合せ機を用いて上記テープ状の超電導導体の５本を転位ピッチ２００ｍｍで転位撚り合わせて転位超電導テープユニットを得た。
このようにして得られた転位超電導テープユニットを、表面にカプトンテープを貼ることにより絶縁を施した外径２５ｍｍ，長さ２ｍのステンレス鋼製のコルゲート管（管体）に、５０ｃｍのピッチで２４組スパイラル状に巻回（４巻）し、酸化物超電導ケーブルを得た。
【００２４】
（比較例）
上記実施例と同様にして超電導多心素線を形成し、この超電導多心素線を捻らないで上記実施例と同様にして圧延加工および熱処理を施して、幅４ｍｍ、厚さ０．２０ｍｍのテープ状の超電導導体を作製した。なお、このテープ状の超電導導体は、素線絶縁が施されていないものであった。
次いで、作製したテープ状の超電導導体を、表面にカプトンテープを貼ることにより絶縁を施した外径２５ｍｍ，長さ２ｍのステンレス鋼製のコルゲート管に、５０ｃｍのピッチで１９本スパイラル状に巻回（４巻）して超電導導体層を５層積層するとともに超電導導体層間にポリイミドテープなどからなる層間絶縁層を介在させることにより、酸化物超電導ケーブルを得た。
【００２５】
上記実施例で得られた酸化物超電導ケーブルと、比較例で得られた酸化物超電導ケーブルにおいて、以下の条件で測定実験を行った。
外部磁場：０Ｔ
温度：７７Ｋ
交流周期：６０Ｈｚ
交流電流値：１．０ｋＡ
実施例における酸化物超電導ケーブルの交流損失：０．５Ｗ／ｍ
比較例における酸化物超電導ケーブルの交流損失：２．０Ｗ／ｍ
【００２６】
この結果、テープ状の超電導多心素線を捻って得られるツイスト超電導素線からテープ状の超電導導体を構成した実施例の酸化物超電導ケーブルは、捻られていない通常のテープ状の超電導多心素線からテープ状の超電導導体を構成した比較例の酸化物超電導ケーブルに比べて、酸化物超電導ケーブルの交流損失が７５％程度低減されることが測定された。
また、捻られていない通常のテープ状の超電導多心素線を平坦化したテープ状の超電導導体の複数本を転位撚り合わすことなく管体の周囲に螺旋状に巻回した比較例の酸化物超電導ケーブルは偏流が起こっていたが、ツイスト超電導素線を平坦化したテープ状の超電導導体を複数本転位撚り合わせた転位超電導テープユニットを管体の周囲に巻回した実施例の酸化物超電導ケーブルは、偏流が生じていないことが分かった。
【００２７】
【発明の効果】
以上説明したように本発明の超電導ケーブルにあっては、特に、超電導多心素線を捻ったツイスト超電導素線から構成したテープ状の超電導導体が用いられたことにより、線路定数が均一化されるので、捻られていない超電導素線からなるテープ状の超電導導体を用いる場合と比べて、交流通電時の交流損失を低減できる。
また、ツイスト超電導素線を平坦化したテープ状の超電導導体を複数本転位撚り合わせた転位超電導テープユニットを用いたことにより、この転位超電導テープユニットを構成する各テープ状の超電導導体が該ユニットの最内側（管体側）位置から最外側位置まで繰り返して経由しながら超電導ケーブルの長さ方向に延在しているので、各テープ状の超電導導体を流れる電流の値と自己磁場から受ける影響との均等化を図ることができる。従って、本発明の超電導ケーブルによれば、交流通電時の偏流を防止でき、内側に位置するテープ状の超電導導体にも外側に位置するテープ状の超電導導体と略同量の電流を流すことができ、よって臨界電流密度を増大でき、超電導ケーブルの大容量化を図ることができる。
【００２８】
さらに、本発明の超電導ケーブルにおいては、テープ状の超電導導体の最外層に絶縁層が設けられたことにより、テープ状の超電導導体の表面が高抵抗化しており、交流通電時における渦電流をテープ状の超電導導体の内部に留めることができ、転位超電導テープユニットにおけるテープ状の超電導導体間に生じようとする渦電流をテープ状の超電導導体の絶縁層により抑制できるので、交流通電時の交流損失を少なくすることができる。
本発明の超電導ケーブルの製造方法にあっては、上述の構成としたことにより、交流通電時における交流損失を低減でき、しかも偏流を防止できる超電導ケーブルを得ることができる。
【図面の簡単な説明】
【図１】本発明の超電導ケーブルの一実施形態を示す斜視図である。
【図２】本発明の超電導ケーブル及びその製造方法の一実施形態における転位超電導テープユニットを説明するための図であり、（ａ）は斜視図、（ｂ）は断面図である。
【図３】本発明の超電導ケーブル及びその製造方法の一実施形態における捻る前の超電導素線を示す斜視図である。
【図４】本発明の超電導ケーブル及びその製造方法の一実施形態におけるツイスト超電導素線を示す斜視図である。
【図５】本発明の超電導ケーブルの一実施形態におけるテープ状の超電導導体の交流通電時等の状態を示す模式断面図である。
【図６】本発明の超電導ケーブルの一実施形態における転位超電導テープユニットの交流通電時等の状態を示す模式断面図である。
【図７】従来の超電導ケーブルの例を示す斜視図である。
【図８】従来の超電導ケーブルの超電導導体の交流通電時等の状態を示す模式断面図である。
【図９】従来の超電導ケーブルの超電導導体層を示す断面図である。
【符号の説明】
１０・・・超電導ケーブル，１５・・・転位超電導テープユニット、１７・・・フォーマ（管体）、１８・・・テープ状の超電導導体（超電導テープ）、１９・・・テープ状の超電導素線、２０・・・絶縁層、２５・・・超電導多心素線（超電導素線）、２６・・・ツイスト超電導素線、２７・・・超電導体または超電導体となる材料、２８・・・コア部、２９・・・基地（シース材）、Ｆ・・・渦電流、Ｆ３・・・渦電流。
【図１】
0003568767.tif 000002
【図２】
0003568767.tif 000003
【図３】
0003568767.tif 000004
【図４】
0003568767.tif 000005
【図５】
0003568767.tif 000006
【図６】
0003568767.tif 000007
【図７】
0003568767.tif 000008
【図８】
0003568767.tif 000009
【図９】
0003568767.tif 000010